【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
（Ａ）少なくとも１つのポリイソシアネート成分と、
（Ｂ）（１）約２０〜約２００のＯＨ価および約２．８〜４．５の官能価を有するポリエーテルポリオールを含んでなるイソシアネート反応性成分であって、
該ポリエーテルポリオールは、約１８０〜約３００のＯＨ価および約２．８〜約４．５の平均ＯＨ官能価を有する混合物のアルコキシル化生成物を含んでなり、
該混合物は、
（ｉ）カルダノール５〜２５重量％、
（ii）カルドール５〜１５重量％、
（iii）６−メチルカルドール１〜５重量％、
および
（iv）＞７００の数平均分子量を有するフェノール性ＯＨ官能性有機化合物６０〜８０重量％
〔（ｉ）、（ii）、（iii）および（iv）の重量％の合計は、該混合物の１００重量％になる。〕
を含んでなる、イソシアネート反応性成分とを、
（Ｃ）少なくとも１つの発泡剤、
（Ｄ）少なくとも１つの界面活性剤、
および
（Ｅ）少なくとも１つの触媒
の存在下、
約７０〜約１３０のイソシアネートインデックスにて反応させた反応生成物を含んでなる、軟質ポリウレタン発泡体。
【請求項２】
（Ｉ）（Ａ）少なくとも１つのポリイソシアネート成分と、
（Ｂ）（１）約２０〜約２００のＯＨ価および約２．８〜４．５の官能価を有するポリエーテルポリオールを含んでなるイソシアネート反応性成分であって、
該ポリエーテルポリオールは、約１８０〜約３００のＯＨ価および約２．８〜約４．５の平均ＯＨ官能価を有する混合物のアルコキシル化生成物を含んでなり、
該混合物は、
（ｉ）カルダノール５〜２５重量％、
（ii）カルドール５〜１５重量％、
（iii）６−メチルカルドール１〜５重量％、
および
（iv）＞７００の数平均分子量を有するフェノール性ＯＨ官能性有機化合物６０〜８０重量％
〔（ｉ）、（ii）、（iii）および（iv）の重量％の合計は、該混合物の１００重量％になる。〕
を含んでなる、イソシアネート反応性成分とを、
（Ｃ）少なくとも１つの発泡剤、
（Ｄ）少なくとも１つの界面活性剤、
および
（Ｅ）少なくとも１つの触媒
の存在下、
約７０〜約１３０のイソシアネートインデックスにて反応させること
を含む、軟質ポリウレタン発泡体の製造方法。
【請求項３】
（１）（ａ）約１８０〜約３００のＯＨ価および約２．８〜約４．５の平均官能価を有し、
（ｉ）カルダノール５〜２５重量％、
（ii）カルドール５〜１５重量％、
（iii）６−メチルカルドール１〜５重量％、
および
（iv）７００を超える数平均分子量を有するフェノール性ＯＨ官能性有機化合物６０〜８０重量％
〔（ｉ）、（ii）、（iii）および（iv）の重量％の合計は、該混合物（ａ）の１００重量％になる。〕
を含んでなる混合物と、
（ｂ）１以上のアルキレンオキシドとを、
必要に応じて、
（ｃ）１以上の触媒
の存在下、
５０：５０〜５：９５の範囲内である成分（ａ）と（ｂ）との重量比にて反応させること
を含む、２０〜１３０のＯＨ価および約２．８〜約４．５の官能価を有する再生可能資源ベースのポリエーテルポリオールの製造方法。
【請求項４】
再生可能資源ベースのポリエーテルポリオールは、２０〜１００のＯＨ価および約２．８〜約４．０の官能価を有する、請求項３に記載の方法。
【請求項５】
再生可能資源ベースのポリエーテルポリオールは、２５〜８０のＯＨ価および約３．０〜約３．５の官能価を有する、請求項３に記載の方法。
【請求項６】
（ａ）前記混合物は、約２００〜約２７０のＯＨ価および約２．８〜４．０の平均官能価を有する、請求項３に記載の方法。
【請求項７】
成分（ａ）と（ｂ）との重量比は、４０：６０〜５：９５の範囲内である、請求項３に記載の方法。
【請求項８】
（ｃ）前記触媒は、アルカリ金属水酸化物および二重金属シアン化物（ＤＭＣ）触媒からなる群から選択される、請求項３に記載の方法。
【請求項９】
再生可能資源ベースのポリエーテルポリオールは、１０〜３０重量％のエチレンオキシドでキャップされている、請求項３に記載の方法。
【請求項１０】
（ａ）約１８０〜約３００のＯＨ価および約２．８〜約４．５の平均官能価を有し、
（ｉ）カルダノール５〜２５重量％、
（ii）カルドール５〜１５重量％、
（iii）６−メチルカルドール１〜５重量％、
および
（iv）７００を超える数平均分子量を有するフェノール性ＯＨ官能性有機化合物６０〜８０重量％
〔（ｉ）、（ii）、（iii）および（iv）の重量％の合計は、該混合物（ａ）の１００重量％になる。〕
を含んでなる混合物と、
（ｂ）１以上のアルキレンオキシドとを、
必要に応じて、
（ｃ）１以上の触媒
の存在下、
５０：５０〜５：９５の範囲内である成分（ａ）と（ｂ）との重量比にて反応させた反応生成物を含んでなる、２０〜１３０のＯＨ価および約２．８〜約４．５の官能価を有する再生可能資源ベースのポリエーテルポリオール。
【請求項１１】
２０〜１００のＯＨ価および約２．８〜約４．０の官能価を特徴とする、請求項１０に記載の再生可能資源ベースのポリエーテルポリオール。
【請求項１２】
２５〜８０のＯＨ価および約３．０〜約３．５の官能価を特徴とする、請求項１０に記載の再生可能資源ベースのポリエーテルポリオール。
【請求項１３】
（ａ）前記混合物は、約２００〜約２７０のＯＨ価および約２．８〜４．０の平均官能価を有する、請求項１０に記載の再生可能資源ベースのポリエーテルポリオール。
【請求項１４】
成分（ａ）と（ｂ）との重量比は、４０：６０〜５：９５の範囲内である、請求項１０に記載の再生可能資源ベースのポリエーテルポリオール。
【請求項１５】
（ｃ）前記触媒は、アルカリ金属水酸化物および二重金属シアン化物（ＤＭＣ）触媒からなる群から選択される、請求項１０に記載の再生可能資源ベースのポリエーテルポリオール。
【請求項１６】
再生可能資源ベースのポリエーテルポリオールは、１０〜３０重量％のエチレンオキシドでキャップされている、請求項１０に記載の再生可能資源ベースのポリエーテルポリオール。
【手続補正２】
【補正対象書類名】明細書
【補正対象項目名】００７４
【補正方法】変更
【補正の内容】
【００７４】
本発明の上記の実施例は、本発明を制限する目的ではなく、例示の目的で提供される。本明細書に記載された実施態様は、本発明の精神および範囲を逸脱することなく、種々の方法で変形または修正され得ることは当業者には明らかである。本発明の範囲は、添付の特許請求の範囲によって判定すべきである。
本発明の好ましい態様は、以下を包含する。
［１］  （Ａ）少なくとも１つのポリイソシアネート成分と、
（Ｂ）（１）約２０〜約２００のＯＨ価および約２．８〜４．５の官能価を有するポリエーテルポリオールを含んでなるイソシアネート反応性成分であって、
該ポリエーテルポリオールは、約１８０〜約３００のＯＨ価および約２．８〜約４．５の平均ＯＨ官能価を有する混合物のアルコキシル化生成物を含んでなり、
該混合物は、
（ｉ）カルダノール５〜２５重量％、
（ii）カルドール５〜１５重量％、
（iii）６−メチルカルドール１〜５重量％、
および
（iv）＞７００の数平均分子量を有するフェノール性ＯＨ官能性有機化合物６０〜８０重量％
〔（ｉ）、（ii）、（iii）および（iv）の重量％の合計は、該混合物の１００重量％になる。〕
を含んでなる、イソシアネート反応性成分とを、
（Ｃ）少なくとも１つの発泡剤、
（Ｄ）少なくとも１つの界面活性剤、
および
（Ｅ）少なくとも１つの触媒
の存在下、
約７０〜約１３０のイソシアネートインデックスにて反応させた反応生成物を含んでなる、軟質ポリウレタン発泡体。
［２］  （Ａ）前記ポリイソシアネート成分は、芳香族イソシアネートを含んでなる、［１］に記載の軟質発泡体。
［３］  前記芳香族イソシアネートは、トルエンジイソシアネート、ジフェニルメタンジイソシアネートおよびポリメチレンポリフェニルイソシアネートからなる群から選択される、［２］に記載の軟質発泡体。
［４］  （Ｂ）（１）前記ポリエーテルポリオールは、２５〜１００のＯＨ価を有する、［１］に記載の軟質発泡体。
［５］  （Ｂ）（１）前記ポリエーテルポリオールは、３０〜７５のＯＨ価を有する、［４］に記載の軟質発泡体。
［６］  混合物をアルコキシル化するのに使用されるプロピレンオキシドとエチレンオキシドとの重量比は、５０：５０〜１００：０（プロピレンオキシド：エチレンオキシド）重量％の範囲内である、［１］に記載の軟質発泡体。
［７］  前記ポリエーテルポリオールにおけるエチレンオキシドの総重量％は、ポリエーテルポリオールの総重量に基づいて３０重量％未満である、［１］に記載の軟質発泡体。
［８］  前記ポリエーテルポリオールは、ポリエーテルポリオールの総重量に基づいて１０〜３０重量％のエチレンオキシドでＥＯ末端キャップされている、［１］に記載の軟質発泡体。
［９］  得られる発泡体は、少なくとも約０．５ｐｃｆから約２０ｐｃｆまでの範囲内である密度を有する、［１］に記載の軟質発泡体。
［１０］  （Ｉ）（Ａ）少なくとも１つのポリイソシアネート成分と、
（Ｂ）（１）約２０〜約２００のＯＨ価および約２．８〜４．５の官能価を有するポリエーテルポリオールを含んでなるイソシアネート反応性成分であって、
該ポリエーテルポリオールは、約１８０〜約３００のＯＨ価および約２．８〜約４．５の平均ＯＨ官能価を有する混合物のアルコキシル化生成物を含んでなり、
該混合物は、
（ｉ）カルダノール５〜２５重量％、
（ii）カルドール５〜１５重量％、
（iii）６−メチルカルドール１〜５重量％、
および
（iv）＞７００の数平均分子量を有するフェノール性ＯＨ官能性有機化合物６０〜８０重量％
〔（ｉ）、（ii）、（iii）および（iv）の重量％の合計は、該混合物の１００重量％になる。〕
を含んでなる、イソシアネート反応性成分とを、
（Ｃ）少なくとも１つの発泡剤、
（Ｄ）少なくとも１つの界面活性剤、
および
（Ｅ）少なくとも１つの触媒
の存在下、
約７０〜約１３０のイソシアネートインデックスにて反応させること
を含む、軟質ポリウレタン発泡体の製造方法。
［１１］  （Ａ）前記ポリイソシアネート成分は、芳香族イソシアネートを含んでなる、［１０］に記載の方法。
［１２］  前記芳香族イソシアネートは、トルエンジイソシアネート、ジフェニルメタンジイソシアネートおよびポリメチレンポリフェニルイソシアネートからなる群から選択される、［１１］に記載の方法。
［１３］  （Ｂ）（１）前記ポリエーテルポリオールは、２５〜１００のＯＨ価を有する、［１０］に記載の方法。
［１４］  （Ｂ）（１）前記ポリエーテルポリオールは、３０〜７５のＯＨ価を有する、［１３］に記載の方法。
［１５］  混合物をアルコキシル化するのに使用されるプロピレンオキシドとエチレンオキシドとの重量比は、５０：５０〜１００：０（プロピレンオキシド：エチレンオキシド）重量％の範囲内である、［１０］に記載の方法。
［１６］  前記ポリエーテルポリオールにおけるエチレンオキシドの総重量％は、ポリエーテルポリオールの総重量に基づいて３０重量％未満である、［１０］に記載の方法。
［１７］  前記ポリエーテルポリオールは、ポリエーテルポリオールの総重量に基づいて１０〜３０重量％のエチレンオキシドでＥＯ末端キャップされている、［１０］に記載の方法。
［１８］  得られる発泡体は、少なくとも約０．５ｐｃｆから約２０ｐｃｆまでの範囲内である密度を有する、［１０］に記載の方法。
［１９］  （１）（ａ）約１８０〜約３００のＯＨ価および約２．８〜約４．５の平均官能価を有し、
（ｉ）カルダノール５〜２５重量％、
（ii）カルドール５〜１５重量％、
（iii）６−メチルカルドール１〜５重量％、
および
（iv）７００を超える数平均分子量を有するフェノール性ＯＨ官能性有機化合物６０〜８０重量％
〔（ｉ）、（ii）、（iii）および（iv）の重量％の合計は、該混合物（ａ）の１００重量％になる。〕
を含んでなる混合物と、
（ｂ）１以上のアルキレンオキシドとを、
必要に応じて、
（ｃ）１以上の触媒
の存在下、
５０：５０〜５：９５の範囲内である成分（ａ）と（ｂ）との重量比にて反応させること
を含む、２０〜１３０のＯＨ価および約２．８〜約４．５の官能価を有する再生可能資源ベースのポリエーテルポリオールの製造方法。
［２０］  再生可能資源ベースのポリエーテルポリオールは、２０〜１００のＯＨ価および約２．８〜約４．０の官能価を有する、［１９］に記載の方法。
［２１］  再生可能資源ベースのポリエーテルポリオールは、２５〜８０のＯＨ価および約３．０〜約３．５の官能価を有する、［１９］に記載の方法。
［２２］  （ａ）前記混合物は、約２００〜約２７０のＯＨ価および約２．８〜４．０の平均官能価を有する、［１９］に記載の方法。
［２３］  成分（ａ）と（ｂ）との重量比は、４０：６０〜５：９５の範囲内である、［１９］に記載の方法。
［２４］  （ｃ）前記触媒は、アルカリ金属水酸化物および二重金属シアン化物（ＤＭＣ）触媒からなる群から選択される、［１９］に記載の方法。
［２５］  再生可能資源ベースのポリエーテルポリオールは、１０〜３０重量％のエチレンオキシドでキャップされている、［１９］に記載の方法。
［２６］  （ａ）約１８０〜約３００のＯＨ価および約２．８〜約４．５の平均官能価を有し、
（ｉ）カルダノール５〜２５重量％、
（ii）カルドール５〜１５重量％、
（iii）６−メチルカルドール１〜５重量％、
および
（iv）７００を超える数平均分子量を有するフェノール性ＯＨ官能性有機化合物６０〜８０重量％
〔（ｉ）、（ii）、（iii）および（iv）の重量％の合計は、該混合物（ａ）の１００重量％になる。〕
を含んでなる混合物と、
（ｂ）１以上のアルキレンオキシドとを、
必要に応じて、
（ｃ）１以上の触媒
の存在下、
５０：５０〜５：９５の範囲内である成分（ａ）と（ｂ）との重量比にて反応させた反応生成物を含んでなる、２０〜１３０のＯＨ価および約２．８〜約４．５の官能価を有する再生可能資源ベースのポリエーテルポリオール。
［２７］  ２０〜１００のＯＨ価および約２．８〜約４．０の官能価を特徴とする、［２６］に記載の再生可能資源ベースのポリエーテルポリオール。
［２８］  ２５〜８０のＯＨ価および約３．０〜約３．５の官能価を特徴とする、［２６］に記載の再生可能資源ベースのポリエーテルポリオール。
［２９］  （ａ）前記混合物は、約２００〜約２７０のＯＨ価および約２．８〜４．０の平均官能価を有する、［２６］に記載の再生可能資源ベースのポリエーテルポリオール。
［３０］  成分（ａ）と（ｂ）との重量比は、４０：６０〜５：９５の範囲内である、［２６］に記載の再生可能資源ベースのポリエーテルポリオール。
［３１］  （ｃ）前記触媒は、アルカリ金属水酸化物および二重金属シアン化物（ＤＭＣ）触媒からなる群から選択される、［２６］に記載の再生可能資源ベースのポリエーテルポリオール。
［３２］  再生可能資源ベースのポリエーテルポリオールは、１０〜３０重量％のエチレンオキシドでキャップされている、［２６］に記載の再生可能資源ベースのポリエーテルポリオール。